(57)【要約】【課題】鉄筋の腐食の進行度合いが分かる腐食進行予測方法と装置を提供する。【解決手段】測定時の温度における鉄筋２の腐食速度を分極抵抗法によって測定する分極抵抗法測定装置２０と、その腐食速度から年平均温度における腐食速度を求める年平均温度腐食速度演算部４１と、採取したコンクリートコアから鉄筋のかぶり位置の塩化物イオン濃度を求める塩化イオン濃度分布分析装置３０と、塩化物イオン濃度から鉄筋のかぶり位置における塩化物イオン濃度の経時変化を拡散方程式によって求める塩化物イオン濃度経時変化演算部４２と、年平均温度における腐食速度と前記塩化物イオン濃度の経時変化とに基づいて、年平均温度における測定時までの鉄筋の腐食速度および測定時以後の鉄筋の腐食速度の経時変化を求める腐食速度経時変化演算部４３と、この腐食速度の経時変化から前記鉄筋の腐食量の経時変化を求める腐食量経時変化演算部４４とを備えた。【選択図】図１
2013242163.tif 000002
【特許請求の範囲】
【請求項１】
鉄筋コンクリート構造物の鉄筋の腐食量を予測する腐食進行予測方法であって、
測定時の温度における前記鉄筋の腐食速度を分極抵抗法によって測定し、この測定時の温度における腐食速度から年平均温度における腐食速度を求め、
採取した前記鉄筋コンクリート構造物のコンクリートコアから鉄筋のかぶり位置での塩化物イオン濃度を求め、
この塩化物イオン濃度から鉄筋のかぶり位置における塩化物イオン濃度の経時変化を拡散方程式によって求め、
前記鉄筋の年平均温度の腐食速度と前記塩化物イオン濃度の経時変化とに基づいて、年平均温度における測定時までの鉄筋の腐食速度および測定時以後の鉄筋の腐食速度の経時変化を求め、
前記測定時までの鉄筋の腐食速度および測定時以後の鉄筋の腐食速度の経時変化を基にして該鉄筋の腐食量の経時変化を求めて鉄筋の腐食量を予測することを特徴とする腐食進行予測方法。
【請求項２】
前記鉄筋の腐食量の経時変化に基づいて鉄筋コンクリート構造物のひび割れの時期を予測することを特徴とする請求項１に記載の腐食進行予測方法。
【請求項３】
前記拡散方程式は、下記の（Ａ）式または（Ｂ）式であり、
下記の（Ａ）式のＤｃ,Ｗ,Ｃ′は、前記コンクリートコアの塩化物イオン濃度の濃度分布を求め、この濃度分布のデータを下記の（Ａ）式の解に回帰分析して求め、
この求めた値を下記の（Ａ）式に採用して前記塩化物イオン濃度の経時変化を求め、
下記の（Ｂ）式のＤ,Ｃ0,Ｃ′は、前記コンクリートコアの塩化物イオン濃度の濃度分布を求め、この濃度分布のデータを下記の（Ｂ）式の解に回帰分析して求めることを特徴とする請求項１または請求項２に記載の腐食進行予測方法。
[数式１]
2013242163.tif 000007
…（Ａ）
ただし、Ｃ（ｘ,ｔ）は、かぶりの深さｘ、経過時間ｔにおける塩化物イオン濃度（ｗｔ％）、Ｃ′は初期混入時の塩化物イオン濃度、Ｄcは塩化物イオンの見かけの拡散係数、Ｗは表面に付着した飛来塩分のうちコンクリート内部へ浸透する量である。
[数式２]
2013242163.tif 000008
…（Ｂ）
ただし、Ｄは塩化物イオンの見かけの拡散係数、Ｃ0はコンクリート表面における塩化物イオン濃度、Ｘはコンクリート表面からの距離、ｔは共用期間である。
【請求項４】
鉄筋コンクリート構造物の鉄筋の腐食量を予測する腐食進行予測装置であって、
測定時の温度における前記鉄筋の腐食速度を分極抵抗法によって測定する分極抵抗法測定部と、
この分極抵抗法測定部が測定した測定時の温度における腐食速度から年平均温度における腐食速度を求める年平均温度腐食速度演算部と、
採取した前記鉄筋コンクリート構造物のコンクリートコアから鉄筋のかぶり位置での塩化物イオン濃度を求める塩化イオン濃度分布分析部と、
この塩化イオン濃度分布分析部が求めた塩化物イオン濃度から鉄筋のかぶり位置における塩化物イオン濃度の経時変化を拡散方程式によって求める塩化物イオン濃度経時変化演算部と、
前記年平均温度腐食速度演算部が求めた年平均温度における腐食速度と、前記塩化物イオン濃度経時変化演算部が求めた塩化物イオン濃度の経時変化とに基づいて、年平均温度における測定時までの鉄筋の腐食速度および測定時以後の鉄筋の腐食速度の経時変化を求める腐食速度経時変化演算部と、
この腐食速度経時変化演算部が求めた腐食速度の経時変化から前記鉄筋の腐食量の経時変化を求める腐食量経時変化演算部とを備え、
この腐食量経時変化演算部が求めた鉄筋の腐食量の経時変化から鉄筋の腐食量を予測することを特徴とする腐食進行予測装置。
【請求項５】
前記鉄筋の腐食量の経時変化と、予め設定されているひび割れ発生限界腐食量とを比較して前記鉄筋コンクリート構造物のひび割れの時期を判断するひび割れ時期判断部を備えたことを特徴とする請求項４に記載の腐食進行予測装置。
【請求項６】
前記塩化物イオン濃度経時変化演算部は、前記塩化物イオン濃度分布分析部によって求めたコンクリートコアの塩化物イオン濃度の濃度分布のデータを下記の式の解に回帰分析して、下記の式のＤｃ,Ｗ,Ｃ′を求め、この求めた値を下記の式に採用して前記塩化物イオン濃度の経時変化を求めることを特徴とする請求項４または請求項５に記載の腐食進行予測装置。
【請求項７】
前記腐食量経時変化演算部が求めた鉄筋の腐食量の経時変化を表示する表示部を備えたことを特徴とする請求項４ないし請求項６のいずれか１つに記載の腐食進行予測装置。
【請求項８】
前記腐食量経時変化演算部が求めた鉄筋の腐食量の経時変化を表示する表示部を備え、この表示部は、前記ひび割れ時期判断部が判断したひび割れの時期を表示することを特徴とする請求項５または請求項６に記載の腐食進行予測装置。
【発明の詳細な説明】
【技術分野】
【０００１】
この発明は、鉄筋コンクリート構造物の鉄筋の腐食量を予測する腐食進行予測方法と腐食進行予測装置とに関する。
【背景技術】
【０００２】
従来から、鉄筋コンクリート構造物の鉄筋の腐食劣化進行予測方法が知られている（特許文献１参照）。
【０００３】
かかる鉄筋の腐食劣化進行予測方法は、鉄筋のかぶり位置での塩化物イオン濃度と、評価対象としての鉄筋コンクリートの建造地域の温度と、コンクリート品質の経時変化を考慮した塩化物イオンの見かけの拡散係数とに基づき、実際に建造されている評価対象としての鉄筋コンクリートの構造物の腐食速度を推定するものである。
【先行技術文献】
【特許文献】
【０００４】
【特許文献１】特許第４８７３４７２号
【発明の概要】
【発明が解決しようとする課題】
【０００５】
しかしながら、このような鉄筋コンクリート構造物の鉄筋の腐食劣化進行予測方法にあっては、鉄筋の腐食速度を推定するものであり、鉄筋の腐食がどのくらい進行しているかが分からないという問題があった。
【０００６】
この発明の目的は、鉄筋コンクリート構造物の鉄筋の腐食がどのくらい進行しているかが分かる鉄筋の腐食量を予測する腐食進行予測方法と腐食進行予測装置を提供することにある。
【課題を解決するための手段】
【０００７】
請求項１の発明は、鉄筋コンクリート構造物の鉄筋の腐食量を予測する腐食進行予測方法であって、
測定時の温度における前記鉄筋の腐食速度を分極抵抗法によって測定し、この測定時の温度における腐食速度から年平均温度における腐食速度を求め、
採取した前記鉄筋コンクリート構造物のコンクリートコアから鉄筋のかぶり位置での塩化物イオン濃度を求め、
この塩化物イオン濃度から鉄筋のかぶり位置における塩化物イオン濃度の経時変化を拡散方程式によって求め、
前記鉄筋の年平均温度の腐食速度と前記塩化物イオン濃度の経時変化とに基づいて、年平均温度における測定時までの鉄筋の腐食速度および測定時以後の鉄筋の腐食速度の経時変化を求め、
前記測定時までの鉄筋の腐食速度および測定時以後の鉄筋の腐食速度の経時変化を基にして該鉄筋の腐食量の経時変化を求めて鉄筋の腐食量を予測することを特徴とする。
【０００８】
請求項４の発明は、鉄筋コンクリート構造物の鉄筋の腐食量を予測する腐食進行予測装置であって、
測定時の温度における前記鉄筋の腐食速度を分極抵抗法によって測定する分極抵抗法測定部と、
この分極抵抗法測定部が測定した測定時の温度における腐食速度から年平均温度における腐食速度を求める年平均温度腐食速度演算部と、
採取した前記鉄筋コンクリート構造物のコンクリートコアから鉄筋のかぶり位置での塩化物イオン濃度を求める塩化イオン濃度分布分析部と、
この塩化イオン濃度分布分析部が求めた塩化物イオン濃度から鉄筋のかぶり位置における塩化物イオン濃度の経時変化を拡散方程式によって求める塩化物イオン濃度経時変化演算部と、
前記年平均温度腐食速度演算部が求めた年平均温度における腐食速度と、前記塩化物イオン濃度経時変化演算部が求めた塩化物イオン濃度の経時変化とに基づいて、年平均温度における測定時までの鉄筋の腐食速度および測定時以後の鉄筋の腐食速度の経時変化を求める腐食速度経時変化演算部と、
この腐食速度経時変化演算部が求めた腐食速度の経時変化から前記鉄筋の腐食量の経時変化を求める腐食量経時変化演算部とを備え、
この腐食量経時変化演算部が求めた鉄筋の腐食量の経時変化から鉄筋の腐食量を予測することを特徴とする。
【発明の効果】
【０００９】
この発明によれば、鉄筋コンクリート構造物の鉄筋の腐食がどのくらい進行しているかが分かる。
【図面の簡単な説明】
【００１０】
【図１】この発明に係る腐食進行予測装置の構成を示したブロック図である。
【図２】温度と腐食速度との関係を示したグラフである。
【図３】経過年数とかぶり位置での塩化物イオン濃度との関係を示したグラフである。
【図４】かぶり位置での塩化物イオン濃度と腐食速度との関係を示したグラフである。
【図５】経過年数と年平均腐食速度との関係と、経過年数と腐食量との関係とを示したグラフである。
【発明を実施するための最良の形態】
【００１１】
以下、この発明に係る鉄筋コンクリート構造物の鉄筋の腐食量を予測する腐食進行予測方法を実施する腐食進行予測装置の実施の形態である実施例を図面に基づいて説明する。
【実施例】
【００１２】
図１に示す腐食進行予測装置１０は、分極抵抗法で鉄筋コンクリート構造物１の鉄筋２の腐食速度を測定する分極抵抗法測定装置（分極抵抗法測定部）２０と、鉄筋コンクリート構造物１から採取したコンクリートコア(図示せず)の深さ方向における塩化物イオン濃度分布を分析する塩化イオン濃度分布分析装置（塩化イオン濃度分布分析部）３０と、分極抵抗法測定装置２０が測定した腐食速度や塩化イオン濃度分布分析装置３０が分析した塩化物イオン濃度分布などから各種の演算を行う演算装置４０と、演算装置４０の演算結果などを表示する表示装置５０などとを備えている。
［分極抵抗法測定装置］
分極抵抗法測定装置２０は、電極２１を鉄筋コンクリート構造物１のコンクリート表面に当て、電極２２を露出させた鉄筋２に当てて分極抵抗法によって腐食速度を測定するものである。
【００１３】
分極抵抗法は、腐食速度を測定するために従来から一般的に用いられる方法の一つであって、自然電位から±約１０mＶ以内の微小な分極範囲から腐食速度を決定するものであり、自然電位から±約１０mＶ以内の電位と電流値を測定してグラフ化し、そのグラフの傾きから分極抵抗値を求め、この分極抵抗値を既存の公式に代入することにより腐食速度を求めるものである。分極抵抗法は、従来から知られているので詳細な説明は省略する。
［塩化イオン濃度分布分析装置］
塩化イオン濃度分布分析装置３０は、従来と同様にして塩化物イオン濃度分布を求めるものであり、その構成は従来と同様なのでその説明は省略する。
［演算装置］
演算装置４０は、年平均温度腐食速度演算部４１と、塩化物イオン濃度経時変化演算部４２と、腐食速度経時変化演算部４３と、腐食量経時変化演算部４４と、ひび割れ時期判断部４５などとを有している。
［年平均温度腐食速度演算部］
年平均温度腐食速度演算部４１は、分極抵抗法測定装置２０が求めた測定時の腐食速度Ｖmeasを測定対象である鉄筋コンクリート構造物の年平均温度Ｔmeanでの腐食速度（年平均温度腐食速度）Ｖmeanに換算する。この換算は下記のようにして求める。
【００１４】
温度が鉄筋の腐食速度に及ぼす影響関数をｆ（Ｔ）とすると、測定時の腐食速度Ｖ（Ｔ）は下記の（１）式で求めることができる。
【００１５】
Ｖ（Ｔ）＝α×ｆ（Ｔ）      …（１）
温度Ｔと腐食速度Ｖとの関係を図２のグラフＧ１に示す。
【００１６】
分極抵抗法測定装置２０によって求めた腐食速度がＶmeasとすると、Ｖ（Ｔ）＝Ｖmeasであり、測定時の温度をＴmeasとし、これらを（１）式に代入すると、
Ｖmeas＝α×f(Ｔmeas )          …（２）
となる。この（２）式からαが求まる。すなわち、α＝Ｖmeas／f(Ｔmeas )となる。
【００１７】
したがって、αの値が求まると、鉄筋コンクリート構造物の年平均温度Ｔmeanでの腐食速度（年平均温度腐食速度）Ｖmeanは、
Ｖmean＝α×f(Ｔmean )＝（Ｖmeas／f(Ｔmeas )）×f(Ｔmean )    …（３）
となる。
【００１８】
すなわち、年平均温度腐食速度演算部４１は、測定時の腐食速度Ｖmeasと温度Ｔmeas での影響関数の値f(Ｔmeas )からαを求め、このαと鉄筋コンクリート構造物１の年平均温度Ｔmeanでの影響関数の値f(Ｔmean)とから年平均温度Ｔmeanでの腐食速度Ｖmeanを求めるものである。なお、鉄筋コンクリート構造物１の年平均温度Ｔmeanは予めデータとして演算装置４０に入力しておく。
【００１９】
また、f(Ｔmeas )、f(Ｔmean )の関数式は、一般に知られており、例えば特許第４８７３４７２号公報や、ＪＣＯＳＳＡＲ２０１１論文集の「塩害劣化を受ける構造物の劣化モードを推定する確率論的手法の構築」に下記の（８）式として、
[数式３]
2013242163.tif 000003
…（８）
と記載されているので、ここではその説明は省略する。
なお、Ｋは絶対温度、ＣT（Ｔ）はコンクリート温度による影響関数である。
［塩化物イオン濃度経時変化演算部］
塩化物イオン濃度経時変化演算部４２は、鉄筋のかぶり位置での塩化物イオン濃度の経時変化を下記のフィック（Ｆｉｃｋ）の拡散方程式を用いて計算する。
【００２０】
なお、経過年数ｔとかぶり位置における塩化物イオン濃度との関係のグラフＧ２を図３に示す。
[数式１]
2013242163.tif 000004
…（４）
ここで、Ｃ（ｘ,ｔ）は、かぶりの深さｘ（cm）、経過時間ｔ（秒）における塩化物イオン濃度（ｗｔ％）を表す。Ｃ′は初期混入時の塩化物イオン濃度（ｗｔ％）であり、Ｄcは塩化物イオンの見かけの拡散係数（cm２/sec）である。Ｗは表面に付着した飛来塩分のうちコンクリート内部へ浸透する量すなわち付着塩分量（ｗｔ％/cm２/sec）である。
【００２１】
Ｄc,Ｗ及びＣ′は、これらの仮定した値を（４）式に代入して求めた計算結果と、採取したコンクリートコアの塩化物イオン濃度の分布データ（分析結果）とを比較し、その差の２乗の和の値を求めていき、それら仮定した値を変えていくごとに上記計算を繰り返し行い、その差の２乗の和が最も小さくなる時の値をＤc,Ｗ及びＣ′の値とするものである。すなわち、最小２乗法による近似計算によってＤc,Ｗ及びＣ′の値を求めるものである。
［腐食速度経時変化演算部］
腐食速度経時変化演算部４３は、塩化物イオン濃度経時変化演算部４２が求めた塩化物イオン濃度の経時変化から、測定時までの腐食速度と測定時以後の腐食速度を求める。すなわち、後述する（６）式により腐食速度の経時変化を演算する。
【００２２】
ここで、塩化物イオン濃度が鉄筋の腐食速度に及ぼす影響関数をｆ（Ｃ）とすると、温度が一定の場合の塩化物イオン濃度に応じた腐食速度Ｖ（Ｃ）は以下の（５）式によって表現できる。
【００２３】
Ｖ（Ｃ）＝β×ｆ（Ｃ）            …（５）
かぶり位置での塩化物イオン濃度と、腐食速度Ｖとの関係を図４のグラフＧ３に示す。
【００２４】
測定時のかぶり位置での塩化物イオン濃度Ｃmeasは塩化イオン濃度分布分析装置３０によって求められており、年平均温度での腐食速度Ｖmeanは年平均温度腐食速度演算部４１によって求められているので、測定時の塩化物イオン濃度Ｃmeasと腐食速度Ｖmeanとを（５）式に代入することによりβを求めることができる。
【００２５】
すなわち、Ｖmean＝β×f(Ｃmeas)となり、β＝Ｖmean／f(Ｃmeas)となる。
【００２６】
したがって、βの値が決まると、測定時までの腐食速度と測定時以降の腐食速度は、（４）,（５）式より、
Ｖ（Ｃ）＝（Ｖmean／f(Ｃmeas)）×ｆ（Ｃ）
＝（Ｖmean／f(Ｃmeas)）×f(Ｃ（ｘ,ｔ）)    …（６）
となる。なお、f(Ｃmeas)の関数式は、一般に知られており、例えば特許第４８７３４７２号公報（または原子力発電所屋外重要土木構造物の耐震性能照査指針：平成１４年５月１７日発行、発行所：社団法人土木学会）や、ＪＣＯＳＳＡＲ２０１１論文集の「塩害劣化を受ける構造物の劣化モードを推定する確率論的手法の構築」に下記の（９）式として、
[数式３]
2013242163.tif 000005
…（９）
と記載されているので、ここではその説明は省略する。
【００２７】
なお、Ｃc（Ｃ）はかぶり位置での塩化物イオン濃度による影響関数、Ｃ１crは腐食発生限界塩化物イオン濃度（ｋg/ｍ3）である。
【００２８】
図５は、経過年数ｔと年平均温度での腐食速度Ｖとの関係のグラフＧ４を示すものであり、グラフＧ４が年平均温度での腐食速度Ｖの経時変化を示す。
［腐食量経時変化演算部］
腐食量経時変化演算部４４は、（６）式を積分して鉄筋の腐食量の経時変化を求めていく。この鉄筋の腐食量の経時変化は図５のグラフＧ５に示す。
［ひび割れ時期判断部］
ひび割れ時期判断部４５は、腐食量経時変化演算部４４が積分して求めた腐食量とひび割れ発生限界腐食量Ｍcrとを比較してひび割れ発生時期ｔ２（図５参照）を求める。
【００２９】
ひび割れ発生限界腐食量Ｍcrは、例えば鉄筋径とかぶり深さとに応じて実験でひび割れ発生限界腐食量Ｍcrを予め求めておき、鉄筋径とかぶり深さとに対応させてひび割れ発生限界腐食量Ｍcrをメモリに記憶させておく。
【００３０】
鉄筋コンクリート構造物の鉄筋径やかぶり深さは分かっているので、測定前に鉄筋径とかぶり深さを予め入力しておく。
［表示装置］
表示装置５０は、腐食速度経時変化演算部４３が演算した腐食速度の経時変化を示すグラフＧ４（図５参照）と、腐食量経時変化演算部４４が演算した腐食量の経時変化を示すグラフＧ５と、ひび割れ時期判断部４５が判断したひび割れ発生時期ｔ２と、ひび割れ発生限界腐食量Ｍcrなどとを表示部５１（図５参照）に表示する。
［測定方法］
次に、腐食進行予測装置１０によって鉄筋コンクリート構造物の鉄筋の腐食量の経時変化を測定する測定方法について説明する。
【００３１】
先ず、分極抵抗法測定装置２０によって、図１に示すように電極２１を鉄筋コンクリート構造物１のコンクリート表面に当て、電極２２を露出させた鉄筋２に当てて分極抵抗法により鉄筋コンクリート構造物１の鉄筋２の腐食速度Ｖmeasを求める。
【００３２】
一方、鉄筋コンクリート構造物１からコンクリートコア(図示せず)を採取し、この採取したコンクリートコアの深さ方向の塩化物イオン濃度の濃度分布を塩化イオン濃度分布分析装置３０によって求める。
【００３３】
演算装置４０の年平均温度腐食速度演算部４１は、分極抵抗法測定装置２０が求めた測定時の腐食速度測定値Ｖmeasを、上記の（１）式〜（３）式に基づいて鉄筋コンクリート構造物の年平均温度Ｔmeanの腐食速度Ｖmeanに変換する。
【００３４】
他方、塩化物イオン濃度経時変化演算部４２は、塩化イオン濃度分布分析装置３０が分析した塩化物イオン濃度の濃度分布に基づいて、鉄筋のかぶり位置での塩化物イオン濃度の経時変化を例えば（４）式の拡散方程式の解から求める
める。
【００３５】
腐食速度経時変化演算部４３は、塩化物イオン濃度経時変化演算部４２が求めた塩化物イオン濃度の経時変化から、測定時までの腐食速度と測定時以後の腐食速度の経時変化を（６）式により演算して求める。
【００３６】
腐食量経時変化演算部４４は、腐食速度経時変化演算部４３が求めた腐食速度の経時変化に基づいて、鉄筋２の腐食量の経時変化を求めていく。すなわち、（６）式を積分して鉄筋２の腐食量の経時変化を求めていく。
【００３７】
ひび割れ時期判断部４５は、鉄筋２の腐食量の経時変化と、ひび割れ発生限界腐食量Ｍcrとを比較してひび割れ発生時期ｔ２を求める。
【００３８】
表示装置５０は、腐食速度経時変化演算部４３が演算して求めた腐食速度Ｖの経時変化を示すグラフＧ４と、腐食量経時変化演算部４４が演算して求めた腐食量の経時変化を示すグラフＧ５とを図５に示すように表示部５１に表示する。
【００３９】
また、表示装置５０は、図５に示すように、進展期の残存期間ｔａやひび割れ発生時期ｔ２や潜伏期ｔｂや進展期ｔｃなども表示部５１に表示する。この場合、鉄筋コンクリート構造物１の完成時期などのデータを入力しておく。
【００４０】
このように、分極抵抗法測定装置２０によって鉄筋コンクリート構造物１の鉄筋２の腐食速度Ｖmeasを求め、塩化物イオン濃度分布分析装置３０によってコンクリートコアの深さ方向の塩化物イオン濃度の濃度分布を求めれば、演算装置４０が腐食速度Ｖや腐食量の経時変化を演算して求め、この求めた腐食速度Ｖの経時変化と腐食量の経時変化とのグラフＧ４,Ｇ５が表示装置５０の表示部５１に表示されるので、鉄筋の腐食がどのくらい進行しているのか、また、これから鉄筋の腐食がどのくらい進行していくのかが分かることになる。
【００４１】
さらに、ひび割れ発生時期ｔ２も表示部５１に表示されるので、鉄筋コンクリート構造物１の耐用年数が明確なものとなる。
【００４２】
ところで、図１に示す腐食進行予測装置１０の分極抵抗法測定装置２０で鉄筋の腐食速度Ｖmeasを測定する場合、分極抵抗法測定装置２０のみを現場に持っていって腐食速度Ｖmeasを測定する。この測定は、分極抵抗法測定装置２０の一方の電極(図示せず)をコンクリート表面に当てるとともに、鉄筋を露出させて該鉄筋に他方の電極(図示せず)を接続して行う。
【００４３】
測定が終了したら、分極抵抗法測定装置２０を持ち帰って腐食進行予測装置１０の演算装置４０に接続し、分極抵抗法測定装置２０の測定データを演算装置４０に入力させる。
【００４４】
この場合、現場では鉄筋コンクリート構造物からコンクリートコアを採取し、このコンクリートコアを持ち帰って塩化イオン濃度分布分析装置３０によって塩化物イオン濃度の濃度分布を分析させる。
【００４５】
また、予めコンクリートコアを採取して塩化イオン濃度分布分析装置３０によって塩化物イオン濃度の濃度分布を分析させておき、この分析したデータを予め演算装置４０に入力させておく。そして、塩化イオン濃度分布分析装置３０を演算装置４０から外し、分極抵抗法測定装置２０と演算装置４０と表示装置５０とを現場に持って行き、分極抵抗法測定装置２０によって腐食速度Ｖmeasを測定すれば、その現場で鉄筋の腐食量の経時変化やひび割れ発生時期ｔ２や腐食速度Ｖの経時変化などが求められることになる。
【００４６】
上記実施例では、拡散方程式の解として（４）式を用いているが、他の拡散方程式の解を用いてもよい。例えば、下記の（７）式の解を用いてもよい。
[数式２]
2013242163.tif 000006
…（７）
ただし、Ｄは塩化物イオンの見掛けの拡散係数、Ｃ0はコンクリート表面における塩化物イオン濃度、Ｃ’は初期混入塩化物イオン濃度、Ｘはコンクリート表面からの距離、ｔは供用期間（経過時間）である。
【００４７】
この発明は、上記実施例に限られるものではなく、特許請求の範囲の各請求項に係る発明の要旨を逸脱しない限り、設計の変更や追加等は許容される。
【符号の説明】
【００４８】
１            鉄筋コンクリート構造物
２            鉄筋
２０          分極抵抗法測定装置（分極抵抗法測定部）
３０          塩化イオン濃度分布分析装置（塩化イオン濃度分布分析部）
４１          年平均温度腐食速度演算部
４２          塩化物イオン濃度経時変化演算部
４３          腐食速度経時変化演算部
４４          腐食量経時変化演算部
【図１】
2013242163.tif 000009
【図２】
2013242163.tif 000010
【図３】
2013242163.tif 000011
【図４】
2013242163.tif 000012
【図５】
2013242163.tif 000013